(57)【要約】【課題】大気中に放出された放射性セシウム、放射性ストロンチウム等の金属原子を含む放射性物質を、効果的に吸着し除去することのできるエアフィルタ、及びそのエアフィルタを用いたマスク、並びに空気清浄機、エアコン等に使用するエアフィルタユニットを提供する。【解決手段】基材に放射性物質の吸着剤を含有してなるエアフィルタであって、前記吸着剤が、(a)ダイヤモンド微粒子にフェロシアン化金属化合物及び／又はフェリシアン化金属化合物を担持してなる複合ダイヤモンド微粒子、及び／又は(b)カーボンナノチューブにフェロシアン化金属化合物及び／又はフェリシアン化金属化合物を担持してなる複合カーボンナノチューブであることを特徴とするエアフィルタ。【選択図】なし【特許請求の範囲】
【請求項１】
基材に放射性物質の吸着剤を含有してなるエアフィルタであって、
前記吸着剤が、(a)ダイヤモンド微粒子にフェロシアン化金属化合物及び／又はフェリシアン化金属化合物を担持してなる複合ダイヤモンド微粒子、及び／又は(b)カーボンナノチューブにフェロシアン化金属化合物及び／又はフェリシアン化金属化合物を担持してなる複合カーボンナノチューブであることを特徴とするエアフィルタ。
【請求項２】
基材に放射性物質の吸着剤を含有してなるエアフィルタであって、
前記吸着剤が、ダイヤモンド微粒子及び／又はカーボンナノチューブであることを特徴とするエアフィルタ。
【請求項３】
基材に放射性物質の吸着剤を含有してなるエアフィルタであって、
前記吸着剤が、フェロシアン化金属化合物及び／又はフェリシアン化金属化合物であることを特徴とするエアフィルタ。
【請求項４】
基材に放射性物質の吸着剤を含有してなるエアフィルタであって、
前記吸着剤が、(a)チタン又はジルコニウムと、(b)リン酸化合物と、(c)アルカリ金属、アルカリ士類金属、鉄、コバルト、ニッケル、銅及び亜鉛からなる群から選ばれた少なくとも1種の金属とからなる塩であることを特徴とするエアフィルタ。
【請求項５】
基材に放射性物質の吸着剤を含有してなるエアフィルタであって、
前記吸着剤が、ダイヤモンド微粒子に、(a)チタン又はジルコニウムと、(b)リン酸化合物と、(c)アルカリ金属、アルカリ士類金属、鉄、コバルト、ニッケル、銅及び亜鉛からなる群から選ばれた少なくとも1種の金属とからなる塩を担持してなる複合ダイヤモンド微粒子であることを特徴とするエアフィルタ。
【請求項６】
基材に放射性物質の吸着剤を含有してなるエアフィルタであって、
前記吸着剤が、カーボンナノチューブに、(a)チタン又はジルコニウムと、(b)リン酸化合物と、(c)アルカリ金属、アルカリ士類金属、鉄、コバルト、ニッケル、銅及び亜鉛からなる群から選ばれた少なくとも1種の金属とからなる塩を担持してなる複合カーボンナノチューブであることを特徴とするエアフィルタ。
【請求項７】
基材に放射性物質の吸着剤を含有してなるエアフィルタであって、
前記吸着剤が、リン酸化合物と、アルカリ金属、アルカリ士類金属又は遷移金属とからなる塩を含有することを特徴とするエアフィルタ。
【請求項８】
基材に放射性物質の吸着剤を含有してなるエアフィルタであって、
前記吸着剤が、リン酸化合物と、アルカリ金属、アルカリ士類金属又は遷移金属とからなる塩を担持してなる複合ダイヤモンド微粒子であることを特徴とするエアフィルタ。
【請求項９】
基材に放射性物質の吸着剤を含有してなるエアフィルタであって、
前記吸着剤が、リン酸化合物と、アルカリ金属、アルカリ士類金属又は遷移金属とからなる塩を担持してなる複合カーボンナノチューブであることを特徴とするエアフィルタ。
【請求項１０】
請求項１〜９のいずれかに記載のエアフィルタにおいて、前記基材が、シート状又は板状の多孔質体からなることを特徴とするエアフィルタ。
【請求項１１】
請求項１〜10のいずれかに記載のエアフィルタにおいて、前記基材が、有機繊維の不織布からなることを特徴とするエアフィルタ。
【請求項１２】
請求項10又は11に記載のエアフィルタにおいて、前記吸着剤が、前記基材１m2当たり0.1 g以上含有することを特徴とするエアフィルタ。
【請求項１３】
請求項１〜12のいずれかに記載のエアフィルタを有するマスク。
【請求項１４】
請求項１〜12のいずれかに記載のエアフィルタを有するエアフィルタユニット。
【請求項１５】
請求項14に記載のエアフィルタユニットを有する空気清浄機。
【請求項１６】
請求項14に記載のエアフィルタユニットを有するエアコン。
【発明の詳細な説明】
【技術分野】
【０００１】
本発明は、気体中の放射性物質を吸着し除去することのできるエアフィルタに関するものであり、特に放射性セシウム、放射性ストロンチウム等の金属原子を有する放射性物質の吸着剤を有することにより効果的に前記放射性物質を吸着し除去することのできるエアフィルタに関し、さらにはこのエアフィルタを用いたマスク、並びに空気清浄機、エアコン等に使用するエアフィルタユニットに関する。
【背景技術】
【０００２】
原子力発電所等の放射性物質を扱う施設に事故が発生すると、施設の周辺のみならず、全世界に多量の放射性物質が放出される場合がある。これらの放射性物質の多くは長い半減期を有しており、生態系に取り込まれ蓄積された場合、人間の健康に重大な悪影響を及ぼす。
【０００３】
大気中に放出された放射性物質の拡散を防止する効果的な方法は存在しないため、放射性物質による外部被爆及び内部被爆を防止するには、放射性物質を含有する空気が居住空間に入ってこないようにし、放射性物質を体内に取り込まないようにすることが重要である。居住空間に放射性物質が入り込んでこないようにするためには、空気清浄機、エアーコンディショナー等によって汚染された空気を浄化することが必要であり、また外出時にできるだけ汚染された空気を体内に取り込まないようにするためにはマスク等を装着することが必要である。
【０００４】
しかしながら、放射性セシウム、放射性ストロンチウム等の金属原子を有する放射性物質を完全に吸着し除去することのできるエアフィルタはないため、放射性物質による汚染を効果的に防止するすべがなく、早急な技術開発が望まれている。
【発明の概要】
【発明が解決しようとする課題】
【０００５】
従って、本発明の目的は、大気中に放出された放射性セシウム、放射性ストロンチウム等の金属原子を含む放射性物質を、効果的に吸着し除去することのできるエアフィルタ、及びそのエアフィルタを用いたマスク、並びに空気清浄機、エアコン等に使用するエアフィルタユニットを提供することにある。
【課題を解決するための手段】
【０００６】
上記目的に鑑み鋭意研究の結果、本発明者らは、不織布等の基材に、放射性セシウム、放射性ストロンチウム等の吸着剤として、ダイヤモンド微粒子及び／又はカーボンナノチューブ、フェロシアン化金属化合物及び／又はフェリシアン化金属化合物、チタン及びリン酸を含有する塩、リン酸及びアルカリ金属からなる塩等の材料又は化合物を含有させてなるエアフィルタが、空気中の放射性物質を高い効率で除去できることを見出し、本発明に想到した。
【０００７】
すなわち、本発明のエアフィルタは、基材に放射性物質の吸着剤を含有してなり、前記吸着剤が、(a)ダイヤモンド微粒子にフェロシアン化金属化合物及び／又はフェリシアン化金属化合物を担持してなる複合ダイヤモンド微粒子、及び／又は(b)カーボンナノチューブにフェロシアン化金属化合物及び／又はフェリシアン化金属化合物を担持してなる複合カーボンナノチューブであることを特徴とする。
【０００８】
本発明の他のエアフィルタは、基材に放射性物質の吸着剤を含有してなり、前記吸着剤が、ダイヤモンド微粒子及び／又はカーボンナノチューブであることを特徴とする。
【０００９】
本発明のさらに他のエアフィルタは、基材に放射性物質の吸着剤を含有してなり、前記吸着剤が、フェロシアン化金属化合物及び／又はフェリシアン化金属化合物であることを特徴とする。
【００１０】
本発明のさらに他のエアフィルタは、基材に放射性物質の吸着剤を含有してなり、前記吸着剤が、(a)チタン又はジルコニウムと、(b)リン酸化合物と、(c)アルカリ金属、アルカリ士類金属、鉄、コバルト、ニッケル、銅及び亜鉛からなる群から選ばれた少なくとも1種の金属とからなる塩であることを特徴とする。
【００１１】
本発明のさらに他のエアフィルタは、基材に放射性物質の吸着剤を含有してなり、前記吸着剤が、ダイヤモンド微粒子に、(a)チタン又はジルコニウムと、(b)リン酸化合物と、(c)アルカリ金属、アルカリ士類金属、鉄、コバルト、ニッケル、銅及び亜鉛からなる群から選ばれた少なくとも1種の金属とからなる塩を担持してなる複合ダイヤモンド微粒子であることを特徴とする。
【００１２】
本発明のさらに他のエアフィルタは、基材に放射性物質の吸着剤を含有してなり、前記吸着剤が、カーボンナノチューブに、(a)チタン又はジルコニウムと、(b)リン酸化合物と、(c)アルカリ金属、アルカリ士類金属、鉄、コバルト、ニッケル、銅及び亜鉛からなる群から選ばれた少なくとも1種の金属とからなる塩を担持してなる複合カーボンナノチューブであることを特徴とする。
【００１３】
本発明のさらに他のエアフィルタは、基材に放射性物質の吸着剤を含有してなり、前記吸着剤が、リン酸化合物と、アルカリ金属、アルカリ士類金属又は遷移金属とからなる塩であることを特徴とする。
【００１４】
本発明のさらに他のエアフィルタは、基材に放射性物質の吸着剤を含有してなり、前記吸着剤が、リン酸化合物と、アルカリ金属、アルカリ士類金属又は遷移金属とからなる塩を担持してなる複合ダイヤモンド微粒子であることを特徴とする。
【００１５】
本発明のさらに他のエアフィルタは、基材に放射性物質の吸着剤を含有してなり、前記吸着剤が、リン酸化合物と、アルカリ金属、アルカリ士類金属又は遷移金属とからなる塩を担持してなる複合カーボンナノチューブであることを特徴とする。
【００１６】
前記基材は、シート状又は板状の多孔質体からなるのが好ましい。
【００１７】
前記基材は、有機繊維の不織布からなるのが好ましい。
【００１８】
前記吸着剤は、前記基材１m2当たり0.1 g以上含有するのが好ましい。
【００１９】
本発明のマスクは、前記エアフィルタを有することを特徴とする。
【００２０】
本発明のエアフィルタユニットは、前記エアフィルタを有することを特徴とする。
【００２１】
本発明の空気清浄機は、前記エアフィルタユニットを有することを特徴とする。
【００２２】
本発明のエアコンは、前記エアフィルタユニットを有することを特徴とする。
【発明の効果】
【００２３】
本発明のエアフィルタは、放射性セシウム、放射性ストロンチウム等の放射性金属を含む放射性物質を吸着する能力を有しているため、前記放射性物質により汚染された空気を効率よく浄化することができる。そのため、このエアフィルタを有するマスク、及びこのエアフィルタからなるエアフィルタユニットを有する空気清浄機、エアーコンディショナー等を使用することにより、放射能汚染された空気による外部被爆及び内部被爆のリスクを低減させることができる。特に、自動車等のエアコン用に本発明のエアフィルタを使用することにより、高濃度の放射性物質に汚染された地域を走行する場合でも、健康被害を受けるリスクを大きく低減することができる。
【図面の簡単な説明】
【００２４】
【図１】爆射法によりダイヤモンド微粒子を合成する際に使用する氷の容器の一例を示す模式図である。
【発明を実施するための形態】
【００２５】
[1] エアフィルタ
本発明のエアフィルタは、基材に放射性物質の吸着剤を含有してなる。前記放射性物質の吸着剤を含有させることにより、放射性物質を含む汚染された空気を前記エアフィルタに通過させたときに、放射性物質が選択的に前記吸着剤に吸着され、汚染された空気から放射性物質を効率よく除去することができる。前記放射性物質の吸着剤は、シート状又は板状の多孔質体の基材に含有させるのが好ましい。
【００２６】
本発明のエアフィルタには、放射性物質の吸着剤の効果を阻害しない範囲で、前記放射性物質の吸着剤以外の、一般に使用される活性炭、多孔質シリカ、ゼオライト、セピオライト等の吸着剤、リン酸、水酸化カリウム、炭酸カリウム、炭酸水素ナトリウム、ヒドラジド化合物、アルカリ金属化合物等の化学脱臭剤を含有させても良い。
【００２７】
(1) 基材
基材としては、織物、編物、不織布等の繊維によって構成される面積に対して十分な薄さを有するシート状又は板状の多孔質体が好ましい。シート状又は板状の多孔質体としては、ガラス質、炭素質、アルミナ質及び／又はシリカ質、金属（ステンレス、銅等）等の無機繊維で構成された紙、不織布、織布（ガーゼ等）、編地、フィルム等が挙げられる。不織布としては、スパンボンド不織布、スパンレース不織布、ニードルパンチ不織布、メルトブロー不織布、フラッシュ紡糸不織布、サーマルボンド不織布、ケミカルボンド不織布、ステッチボンド不織布、湿式抄紙不織布等が挙げられる。特にポリエチレン、ポリプロピレン等のポリオレフィン、ポリエステル、アクリル、ナイロン（登録商標）、レーヨン、セルロース等の材料が好ましい。これらの材料は、エアフィルタの使用目的によって適宜選択すれば良い。
【００２８】
基材は、後述の放射性物質の吸着剤が担持されやすくするために、電荷を付与したもの、いわゆるエレクトレット加工を施したものが好ましい。電荷を付与する方法としてはコロナ放電法、純水サクション法、摩擦帯電法といった公知の方法から任意に選択することができる。
【００２９】
エアフィルタをマスクとして使用する場合は、取り扱いの簡便さ、前記放射性物質の吸着剤の含有させやすさから、前記基材は、有機繊維からなる紙、不織布、織布、編地が好ましく、機械的強度の点で不織布が好ましく、特にポリオレフィン、ポリエステル、レーヨン等の繊維を単独又は組み合わせて構成されたメルトブロー不織布が好ましい。これらの繊維を組み合わせる場合、繊維そのものを混合して不織布を形成しても良いし、それぞれの繊維で形成した不織布を重ねて使用しても良い。
【００３０】
エアフィルタを空気清浄機、エアコン等のフィルタユニットとして使用する場合は、比較的機械的な強度が必要であることから、有機繊維又は無機繊維からなる網目状フィルタ、不織布等が好ましい。基材は、プリーツ加工を施したものが好ましい。基材としては、例えば、プリーツ加工を施した150〜300デニール程度の太さのポリプロピレン製等の糸で製造したネットが挙げられる。不織布を用いる場合は、複数枚を重ねて使用するのが好ましい。
【００３１】
基材の目付は特に限定されないが、10〜200 g/m2であるのが好ましく、15〜100 g/m2であるのが好ましい。10 g/m2未満だと空気中の放射性物質との接触頻度が低くなり、高い効果を期待できなくなる。また200 g/m2超えるとフィルタとして用いた場合の圧力損失が大きくなる。
【００３２】
(2) 放射性物質の吸着剤
前記基材に含有させる、放射性セシウム、放射性ストロンチウム等の放射性金属を含む放射性物質の吸着剤としては、
(i)ダイヤモンド微粒子及び／又はカーボンナノチューブ、
(ii)フェロシアン化金属化合物及び／又はフェリシアン化金属化合物（複合塩Ａ）、
(iii)ダイヤモンド微粒子にフェロシアン化金属化合物及び／又はフェリシアン化金属化合物を担持してなる複合ダイヤモンド微粒子（複合ダイヤモンド微粒子Ａ）、
(iv)カーボンナノチューブにフェロシアン化金属化合物及び／又はフェリシアン化金属化合物を担持してなる複合カーボンナノチューブ（複合カーボンナノチューブＡ）、
(v)チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩（複合塩Ｂ）、
(vi)ダイヤモンド微粒子に、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合ダイヤモンド微粒子（複合ダイヤモンド微粒子Ｂ）、
(vii)カーボンナノチューブに、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩を担持してなる複合カーボンナノチューブ（複合カーボンナノチューブＢ）、
(viii)リン酸化合物と、アルカリ金属、アルカリ士類金属又は遷移金属とからなる塩（複合塩Ｃ）、
(ix)ダイヤモンド微粒子に、リン酸化合物と、アルカリ金属、アルカリ士類金属又は遷移金属とからなる塩を担持してなる複合ダイヤモンド微粒子（複合ダイヤモンド微粒子Ｃ）、
(x)カーボンナノチューブに、リン酸化合物と、アルカリ金属、アルカリ士類金属又は遷移金属とからなる塩を担持してなる複合カーボンナノチューブ（複合カーボンナノチューブＣ）、又はこれらの組合せを用いることができる。
【００３３】
これらの吸着剤は、その種類、基材の材質、構造及び含有させる方法等にもよるが、前記基材にできるだけ多く含有させるのが好ましい。具体的には、吸着剤の合計量が、基材１m2当たり0.1 g以上であるのが好ましく、1 g以上であるのがより好ましく、10 g以上であるのが最も好ましい。0.1 g未満では、放射性セシウム、放射性ストロンチウム等の放射性金属を含む放射性物質の除去効率が不十分となる場合がある。必要に応じて基材の厚さ（使用枚数）及び面積を増やして、前記吸着剤の効果を高めることができるので、基材１m2当たりの上限を設ける必要はないが、実用上、基材１ g当たり0.5 g以下であるのが好ましい。
【００３４】
基材に吸着剤を含有させる方法としては、基材を構成する材料を製造する際に混合する方法、繊維に付着させた後でシート状又は板状の基材を形成する方法、基材に付着させる方法等が挙げられる。製造の簡便さから、基材に付着させる方法が好ましい。基材に付着させる方法としては、放射性物質の吸着剤の分散液に基材を含浸する方法、射性物質の吸着剤の分散液を基材にスプレーする方法等が挙げられる。
【００３５】
吸着剤を基材に付着させる場合、樹脂バインダーを用いてもよい。樹脂バインダーで吸着剤と繊維との間を接着させることによって吸着剤の脱落を防止できる。樹脂バインダーとしては、吸着剤と繊維との間を接着する効果を有するものであれば使用可能であり、アクリル系樹脂、スチレン−ブタジエン系(SBR)樹脂、アクリロニトリル−ブタジエン系(NBR)樹脂、メチルメタクリレート−ブタジエン系(MBR)樹脂、酢酸ビニル系樹脂、塩化ビニル系樹脂、塩化ビニリデン系樹脂、エポキシ樹脂、ポリエステル樹脂、ウレタン樹脂等が挙げられる。特に、アクリル系樹脂は耐候性が高いために好ましい。ここでアクリル系樹脂としてはアクリル酸エステル単独樹脂、及びアクリル酸エステルとメタクリル酸エステル、酢酸ビニル、スチレン、アクリロニトリル、アクリル酸等との共重合物等を挙げることができる。
【００３６】
繊維に対する前記バインダーの付着量は５質量％以下にするのが好ましく、１質量％以下にするのがより好ましい。バインダーの付着量を５質量％超にすると、前記吸着剤がバインダーによって被覆されてしまい、吸着剤としての効果が低下してしまうとともに、エアフィルタの目開きが減少してフィルタ性能が低下するおそれがある。
【００３７】
樹脂バインダーは、吸着剤の分散液に混合して使用するか、吸着剤を付着させる前又は後に繊維にスプレー等の方法で付着させることにより使用する。
【００３８】
(i) ダイヤモンド微粒子及び／又はカーボンナノチューブ
ダイヤモンド微粒子及び／又はカーボンナノチューブは、高い比表面積を有し、その表面にカルボキシル基、スルホン酸基、水酸基等の官能基を有するため、金属原子、特にセシウム、ストロンチウム等のアルカリ金属やアルカリ土類金属を選択的に吸着することができる。従って、放射性セシウム（134Cs、137Cs等）、放射性ストロンチウム等の放射性金属を含む放射性物質の吸着剤として好適である。
【００３９】
放射性物質は、ダイヤモンド微粒子及びカーボンナノチューブ表面のカルボキシル基、スルホン酸基、水酸基等の官能基に吸着されると考えられるので、より多くの放射性物質をダイヤモンド微粒子及びカーボンナノチューブ表面に吸着させるためには、酸化処理等の方法により表面をより多くのカルボキシル基、スルホン酸基、水酸基等の官能基で修飾（親水化）したダイヤモンド微粒子及びカーボンナノチューブを用いるのが好ましい。
【００４０】
ダイヤモンド微粒子及びカーボンナノチューブは、それぞれ単独で使用しても良いし、混合して使用しても良い。また他の吸着剤と混合して使用しても良い。ダイヤモンド微粒子及びカーボンナノチューブを混合して使用する他の吸着剤は、ダイヤモンド微粒子及び／又はカーボンナノチューブの吸着除去性能を阻害しないものであればどのようなものを使用してもよい。ダイヤモンド微粒子及びカーボンナノチューブを併用する場合は、それらの混合比率はどのような値でも良いが、ダイヤモンド微粒子を過剰にするのが好ましい。
【００４１】
(a) ダイヤモンド微粒子
ダイヤモンド微粒子としては、表面積が大きいこと、カルボキシル基、スルホン酸基、水酸基等の官能基が粒子表面に比較的多く存在すること、及び前記化学修飾の容易さから、爆射法で得られたナノダイヤモンドを用いるのが好ましい。爆射法で得られた未精製のナノダイヤモンドは、ナノサイズのダイヤモンド微粒子の表面をグラファイト系炭素が覆ったコア／シェル構造を有しており、このまま使用することも可能であるが、酸化処理を施すことにより粒子表面のグラファイトを一部除去するとともに、その表面をカルボキシル基、スルホン酸基、水酸基等の官能基で修飾して使用するのが好ましい。
【００４２】
未精製のナノダイヤモンドは、約2.55 g/cm3の比重を有し、200〜250 nm程度のメジアン径（動的光散乱法）を有する。この未精製のナノダイヤモンドを酸化処理することにより、粒子表面のグラファイト系炭素が除去され、ダイヤモンド含率の高いダイヤモンド微粒子が得られる。酸化処理することにより精製したダイヤモンド微粒子は2〜10 nm程度のダイヤモンドの一次粒子からなるメジアン径150〜250 nm程度の二次粒子である。本発明で使用するダイヤモンド微粒子は、その表面積を大きくするため、さらにメディア分散等の方法によりできるだけ凝集を解いて使用するのが好ましく、そのメジアン径は10〜200 nmであるのが好ましく、20〜150 nmであるのがより好ましい。
【００４３】
ダイヤモンド微粒子は、2.55〜3.48 g/cm3の比重を有するのが好ましい。ダイヤモンド微粒子の比重は、ナノダイヤモンドの精製度（グラファイト系炭素の除去率）に伴って増加するので、比重から粒子中のダイヤモンド含率（粒子表面に存在するグラファイト系炭素の量）を求めることができる。すなわち、比重が2.55 g/cm3の場合のダイヤモンド含率は24体積％、比重が3.48 g/cm3の場合のダイヤモンド含率は98体積％である。
【００４４】
ダイヤモンド微粒子の比重が2.55 g/cm3未満、すなわち酸化処理を行わない場合であっても、その表面にカルボキシル基、スルホン酸基、水酸基等の官能基を有しているが、さらに酸化処理を施すことによって、それらの数を増加させることができる。また過剰に酸化処理を施した場合、ナノダイヤモンドのシェル部分のグラファイト系炭素がほとんど除去されるため、逆にカルボキシル基、スルホン酸基、水酸基等の官能基が少なくなってしまう。従って比重は3.48 g/cm3を越えない程度であるのが好ましい。前記比重は、3.0 g/cm3（ダイヤモンド84体積％）以上3.46 g/cm3（ダイヤモンド97体積％）以下であるのがより好ましく、3.38 g/cm3（ダイヤモンド90体積％）以上3.45 g/cm3（ダイヤモンド96体積％）以下であるのが最も好ましい。なおナノダイヤモンド中のダイヤモンドの体積％は、ダイヤモンドの比重3.50 g/cm3及びグラファイトの比重2.25 g/cm3を用いて、ナノダイヤモンドの比重から算出した値である。
【００４５】
(b)カーボンナノチューブ
カーボンナノチューブは、グラファイトを筒状に巻いた形状で、１〜1500 nmの直径、及び数nmから1 mm程度の長さを有する炭素材料である。本発明で用いるカーボンナノチューブの形状は、特に限定されないが、直径1〜1000 nmが好ましく、5〜500 nmがより好ましく、10〜300 nmが最も好ましく、長さは10 nmから5 μmが好ましく、20 nmから1 μmがより好ましい。カーボンナノチューブには単層のもの、多層構造になったもの、カップスタック状のもの等があるが、本発明に使用するカーボンナノチューブは、表面積が大きいこと、カルボキシル基、スルホン酸基、水酸基等の官能基が粒子表面に比較的多く存在すること、及び前記化学修飾の容易さから、カップスタック型のものを用いるのが好ましい。
【００４６】
カップスタック型カーボンナノチューブは、底のないカップ形状をなす炭素網層が数個〜数百個積層した炭素繊維であり、繊維の内外壁に炭素網層の端面が露出した構造を有している。炭素網層の端面はカルボキシル基、スルホン酸基、水酸基等の官能基が多く活性度が高いと考えられるため、カップスタック型カーボンナノチューブは放射性物質の高い吸着能を有する。
【００４７】
(ii)複合塩Ａ
フェロシアン化金属化合物及び／又はフェリシアン化金属化合物（複合塩Ａ）は、放射性物質に対して高い吸着能を有し、特にセシウムを選択的に吸着するので、放射性セシウムを含む放射性物質に対する吸着剤として好適である。フェロシアン化金属化合物及び／又はフェリシアン化金属化合物は、それぞれフェロシアン化物イオン（[Fe(II)(CN)6]4-）と金属との塩及びフェリシアン化物イオン（[Fe(III)(CN)6]3-）と金属との塩であり、前記金属としてはアルカリ土類金属以外の金属を含むのが好ましく、遷移金属又は典型金属を含むのが好ましい。遷移金属及び典型金属以外の金属としてアルカリ金属を含んでいてもよい。
【００４８】
前記金属としては、Ag、Zn、Cd、Cu、Co、Ni、Mn、Fe、Ti、Zr、V、Mo、W、Uからなる群から選ばれた少なくとも1種が好ましく、特にCo、Ni、Zn、Cu、Cd、Fe、Ti及びZrからなる群から選ばれた少なくとも一種が好ましい。アルカリ金属としては、Li、K又はNaが好ましい。好ましいフェロシアン化金属化合物としては、K2Co[Fe(CN)6]、Na2Ni[Fe(CN)6]、K2Zn3[Fe(CN)6]2、K2Cu3[Fe(CN)6]2、Cu2[Fe(CN)6]、Zn2[Fe(CN)6]、Cd2[Fe(CN)6]、Ni2[Fe(CN)6]、Fe4[Fe(CN)6]3、Ti[Fe(CN)6]等を挙げることができ、好ましいフェリシアン化金属化合物としては、Zn3[Fe(CN)6]2、Fe[Fe(CN)6]、Ni3[Fe(CN)6]2、Cu3[Fe(CN)6]2等を挙げることができる。
【００４９】
(iii)複合ダイヤモンド微粒子Ａ
前記ダイヤモンド微粒子にフェロシアン化金属化合物及び／又はフェリシアン化金属化合物（複合塩Ａ）を担持してなる複合ダイヤモンド微粒子（複合ダイヤモンド微粒子Ａ）は、放射性物質に対して高い吸着能を有し、特にセシウムを選択的に吸着するので、放射性セシウムを有する放射性物質に対する吸着剤として好適である。
【００５０】
ダイヤモンド微粒子に対するフェロシアン化金属化合物及びフェリシアン化金属化合物の合計の担持量は、ダイヤモンド微粒子１g当たり0.001 mmol以上であるのが好ましく、0.01 mmol以上であるのがより好ましい。0.001 mmol未満では、放射性セシウムを十分に吸着させることができず、十分な除去効率が得られない。
【００５１】
(iv) 複合カーボンナノチューブＡ
カーボンナノチューブにフェロシアン化金属化合物及び／又はフェリシアン化金属化合物（複合塩Ａ）を担持してなる複合カーボンナノチューブ（複合カーボンナノチューブＡ）は、放射性物質に対して高い吸着能を有し、特にセシウムを選択的に吸着するので、放射性セシウムを含む放射性物質に対する吸着剤として好適である。
【００５２】
カーボンナノチューブに対するフェロシアン化金属化合物及びフェリシアン化金属化合物の合計の担持量は、カーボンナノチューブ１g当たり0.001 mmol以上であるのが好ましく、0.01 mmol以上であるのがより好ましい。0.001 mmol未満では、放射性セシウムを十分に吸着させることができず、十分な除去効率が得られない。
【００５３】
(v)複合塩Ｂ
チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩（複合塩Ｂ）は、放射性物質、特にストロンチウムを含む放射性物質を吸着するための吸着剤として高い効果を発揮する。
【００５４】
複合塩Ｂは、水酸化チタン又は水酸化ジルコニウムと、リン酸化合物と、アルカリ金属、アルカリ土類金属又は遷移金属の水溶性金属塩とを混合することにより生成することができる。
【００５５】
(a)水溶性金属塩
水溶性金属塩は、アルカリ金属、アルカリ土類金属又は遷移金属のハロゲン化物、硝酸塩及び硫酸塩からなる群から選ばれた少なくとも１種であるのが好ましい。前記アルカリ金属としては、ナトリウム又はカリウムが好ましく、前記アルカリ土類金属としては、バリウムが好ましく、前記遷移金属としては、鉄、コバルト、ニッケル、銅又は亜鉛が好ましい。水溶性金属塩は、塩化バリウム、硝酸バリウム等のバリウム塩が最も好ましい。
【００５６】
(b)リン酸化合物
リン酸化合物としては、リン酸塩、亜リン酸塩、次亜リン酸塩、リン酸アミノ塩、無水リン酸塩、三リン酸塩、四リン酸塩、縮合リン酸塩、フィチン酸塩及びその誘導体等が使用できるが、オルソリン酸塩、オルソリン酸水素塩、メタリン酸塩、亜リン酸塩、次亜リン酸塩、縮合リン酸塩が好ましく、特に縮合リン酸塩及び／又はメタリン酸塩、もしくはオルソリン酸塩及び／又はオルソリン酸水素塩を使用するのが好ましい。縮合リン酸塩とは、オルソリン酸（H3PO4）の脱水縮合によって得られた酸の塩であり、特に限定はしないが、ピロリン酸塩、トリポリリン酸塩及びテトラポリリン酸塩が好ましい。また、これらの縮合リン酸塩と、メタリン酸塩及び／又はフィチン酸塩との組合せが好ましい。
【００５７】
リン酸化合物には金属を含んでいても良く、含まれる金属としては、アルカリ金属、アルカリ土類金属、遷移金属及びAl等が好ましい。アルカリ金属としては、Na及びKが好ましく、アルカリ土類金属としては、Mgが好ましく、遷移金属としては、Fe及びZnが好ましい。
【００５８】
リン酸化合物の使用例としては、メタリン酸塩とポリリン酸塩との組合せが好ましく、特にピロリン酸ナトリウムとメタリン酸塩との組合せが好ましい。ピロリン酸塩及びメタリン酸塩の比率は、限定されないが、ピロリン酸／メタリン酸のモル比で、1/10〜10/1の範囲が好ましく、1/2〜5/1の範囲がより好ましい。
【００５９】
リン酸化合物は、前記水溶性金属塩に対して、1/10当量以上使用するのが好ましく、１当量以上100当量以下で使用するのがより好ましく、10当量以上50当量以下で使用するのが最も好ましい。
【００６０】
(c)水酸化チタン又は水酸化ジルコニウム
水酸化チタン又は水酸化ジルコニウムは、塩化チタン(IV)又は塩化ジルコニウム(IV)の水溶液に、アンモニア水又は水酸化ナトリウム水溶液を加えpH7以上にした状態で得られるものを使用するのが好ましい。
【００６１】
水酸化チタン又は水酸化ジルコニウムは、前記リン酸化合物に対して、1/10当量以上使用するのが好ましく、１当量以上100当量以下で使用するのがより好ましく、10当量以上50当量以下で使用するのが最も好ましい。
【００６２】
(vi)複合ダイヤモンド微粒子Ｂ
ダイヤモンド微粒子に、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩（複合塩Ｂ）を担持してなる複合ダイヤモンド微粒子（複合ダイヤモンド微粒子Ｂ）は、大気中の放射性物質、特にストロンチウムを含む放射性物質を吸着するための吸着剤として高い効果を発揮する。
【００６３】
前記複合ダイヤモンド微粒子Ｂは、水酸化チタン又は水酸化ジルコニウムと、リン酸化合物と、アルカリ金属、アルカリ土類金属又は遷移金属の水溶性金属塩と、ダイヤモンド微粒子とを混合することにより得ることができる。前記水酸化チタン又は水酸化ジルコニウム、前記リン酸化合物、前記水溶性金属塩は、複合塩Ｂを作製するのに用いたものと同じであり、それらの使用量も複合塩Ｂと同様で良い。
【００６４】
ダイヤモンド微粒子は、前述したものと同じものを使用することができ、前記水溶性金属塩に対して、1/1000倍（質量）以上添加するのが好ましく、1/100倍（質量）以上100倍（質量）以下で添加するのがより好ましく、1/10倍（質量）以上50倍（質量）以下で添加するのが最も好ましい。
【００６５】
(vii)複合カーボンナノチューブＢ
カーボンナノチューブに、チタン又はジルコニウムと、リン酸化合物と、アルカリ金属、アルカリ士類金属、鉄、コバルト、ニッケル、銅及び亜鉛からなる群から選ばれた少なくとも1種の金属とからなる塩（複合塩Ｂ）を担持してなる複合カーボンナノチューブ（複合カーボンナノチューブＢ）は、大気中の放射性物質、特にストロンチウムを含む放射性物質を吸着するための吸着剤として高い効果を発揮する。
【００６６】
前記複合カーボンナノチューブＢは、水酸化チタン又は水酸化ジルコニウムと、リン酸化合物と、アルカリ金属、アルカリ土類金属又は遷移金属の水溶性金属塩と、カーボンナノチューブとを混合することにより得ることができる。水酸化チタン又は水酸化ジルコニウム、リン酸化合物、前記水溶性金属塩は、複合塩Ｂを作製するのに用いたものと同じであり、それらの使用量も複合塩Ｂと同様で良い。
【００６７】
カーボンナノチューブは、前述したものと同じものを使用することができ、前記水溶性金属塩に対して、1/1000倍（質量）以上添加するのが好ましく、1/100倍（質量）以上100倍（質量）以下で添加するのがより好ましく、1/10倍（質量）以上50倍（質量）以下で添加するのが最も好ましい。
【００６８】
(viii) 複合塩Ｃ
リン酸化合物と、アルカリ金属、アルカリ士類金属又は遷移金属とからなる塩（複合塩Ｃ）は、大気中の放射性物質、特にストロンチウムを含む放射性物質を吸着するための吸着剤として高い効果を発揮する。
【００６９】
前記吸着剤は、リン酸化合物と、前記アルカリ金属、アルカリ土類金属又は遷移金属の水溶性塩とを混合することにより生成することができる。
【００７０】
(1)水溶性金属塩
水溶性金属塩は、アルカリ金属、アルカリ土類金属又は遷移金属のハロゲン化物、硝酸塩及び硫酸塩からなる群から選ばれた少なくとも１種であるのが好ましく、前記アルカリ金属としては、カリウム、ルビジウム又はセシウムが好ましく、前記アルカリ土類金属としては、カルシウム、ストロンチウム又はバリウムが好ましく、前記遷移金属としては、鉄、コバルト、ニッケル又は銅が好ましい。水溶性金属塩は、特にアルカリ土類金属の塩が好ましく、中でも塩化バリウム、硝酸バリウム等のバリウム塩が最も好ましい。
【００７１】
(2)リン酸化合物
リン酸化合物としては、リン酸塩、リン酸アミノ塩、無水リン酸塩、三リン酸塩、四リン酸塩、縮合リン酸塩等が使用できるが、リン酸塩、リン酸水素塩及び縮合リン酸塩が好ましく、特に縮合リン酸塩を単独で、もしくはリン酸塩及び／又はリン酸水素塩と組み合わせて使用するのが好ましい。縮合リン酸塩とは、オルソリン酸（H3PO4）の脱水縮合によって得られた酸の塩であり、特に限定はしないが、ピロリン酸塩、トリポリリン酸塩、テトラポリリン酸塩及びメタリン酸塩が好ましい。メタリン酸塩[(PO3)n]の中でも、特に低級ポリリン酸塩（n=6以下）が好ましく、ピロリン酸塩、トリポリリン酸塩がより好ましく、特にトリポリリン酸塩が好ましい。
【００７２】
リン酸化合物には金属を含んでいても良く、含まれる金属としては、アルカリ金属、アルカリ土類金属、遷移金属及びAl等が好ましい。アルカリ金属としては、Na及びKが好ましく、アルカリ土類金属としては、Mg及びCaが好ましく、遷移金属としては、Fe及びZnが好ましい。
【００７３】
好ましいリン酸化合物の使用例としては、リン酸水素塩とポリリン酸との組合せが好ましく、特にリン酸水素二ナトリウムとトリポリリン酸との組合せが好ましい。リン酸水素塩及びポリリン酸の比率は、限定されないが、リン酸水素塩／ポリリン酸のモル比で、1/10〜10/1の範囲が好ましく、1/2〜5/1の範囲がより好ましい。
【００７４】
リン酸化合物は、前記水溶性金属塩に対して、1/10当量以上使用するのが好ましく、１当量以上100当量以下で使用するのがより好ましく、10当量以上50当量以下で使用するのが最も好ましい。
【００７５】
(ix) 複合ダイヤモンド微粒子Ｃ
ダイヤモンド微粒子に、リン酸化合物と、アルカリ金属、アルカリ士類金属又は遷移金属とからなる塩（複合塩Ｃ）を担持してなる複合ダイヤモンド微粒子（複合ダイヤモンド微粒子Ｃ）は、大気中の放射性物質、特にストロンチウムを含む放射性物質を吸着するための吸着剤として高い効果を発揮する。
【００７６】
複合ダイヤモンド微粒子Ｃは、リン酸化合物と、水溶性金属塩と、ダイヤモンド微粒子とを混合することにより生成することができる。前記リン酸化合物、前記水溶性金属塩は、複合塩Ｃを作製するのに用いたものと同じであり、それらの使用量も複合塩Ｃと同様で良い。
【００７７】
ダイヤモンド微粒子は、前述したものと同じものを使用することができ、前記水溶性金属塩に対して、1/1000倍（質量）以上添加するのが好ましく、1/100倍（質量）以上100倍（質量）以下で添加するのがより好ましく、1/10倍（質量）以上50倍（質量）以下で添加するのが最も好ましい。
【００７８】
(x) 複合カーボンナノチューブＣ
カーボンナノチューブに、リン酸化合物と、アルカリ金属、アルカリ士類金属又は遷移金属とからなる塩（複合塩Ｃ）を担持してなる複合カーボンナノチューブ（複合カーボンナノチューブＣ）は、大気中の放射性物質、特にストロンチウムを含む放射性物質を吸着するための吸着剤として高い効果を発揮する。
【００７９】
複合カーボンナノチューブＣは、リン酸化合物と、水溶性金属塩と、カーボンナノチューブとを混合することにより生成することができる。前記リン酸化合物、前記水溶性金属塩は、複合塩Ｃを作製するのに用いたものと同じであり、それらの使用量も複合塩Ｃと同様で良い。
【００８０】
カーボンナノチューブは、前述したものと同じものを使用することができ、前記水溶性金属塩に対して、1/1000倍（質量）以上添加するのが好ましく、1/100倍（質量）以上100倍（質量）以下で添加するのがより好ましく、1/10倍（質量）以上50倍（質量）以下で添加するのが最も好ましい。
【００８１】
[2]マスク
本発明のマスクは、前記放射性物質の吸着剤を含んでなるエアフィルタを有する。マスクの種類は特に限定されず、市販されているサージカルマスク、フェイスマスク、防塵マスク等に前記エアフィルタを適用することができる。前記マスクは、前記エアフィルタを交換可能に構成するのが好ましい。前記フェイスマスク、防塵マスク等に使用する場合、エアフィルタにプリーツ加工を施すのが好ましい。
【００８２】
前記サージカルマスクに使用する場合は、本発明のエアフィルタが直接肌に触れないように、吸着剤を含まない不織布、ガーゼ等を前記エアフィルタと肌との間に配置するようにするのが好ましい。また小さな子供が着用しやすいように、前記サージカルマスクの外側にキャラクター等のイラストを描いてもよい。
【００８３】
[3]エアフィルタユニット
本発明のエアフィルタユニットは、前記エアフィルタをプラスチック、金属、木等の枠体に収納したものである。前記エアフィルタは、プリーツ加工やコルゲート加工を施して使用するのが好ましい。前記枠体と前記エアフィルタとの接合は、単にはめ込み式であっても良いし、接着剤等を使用してもよい。また、前記枠体には、必要に応じてその他の部材を配置してもよい。前記枠体やその他の部材については、公知の形状、素材のものを使用することができる。
【００８４】
エアフィルタユニットは、各種空気清浄機、エアーコンディショナー等において好ましく利用される。なお、空気清浄機とは、主に一般住宅、ホテル等の居室内空気を清浄する目的に使用されるものである。
【００８５】
[4]製造方法
(1)ダイヤモンド微粒子
(a) 爆射法
ダイヤモンド微粒子は公知の方法で作製することができる。特に、本発明の目的には爆射法によって得られたダイヤモンド微粒子が好ましい。爆射法によるダイヤモンド微粒子の合成は、水及び／又は氷の存在下で爆薬を爆発させて行うウエット法、水及び／又は氷を使用しないで空冷するドライ法等があるが、本発明ではどの方法を採用しても良い。
【００８６】
ウエット法としては、例えば、氷でできた容器中に充填した爆薬［例えば、TNT(トリニトロトルエン)/HMX(シクロテトラメチレンテトラニトラミン)＝50/50］を、耐圧容器のほぼ中央部に配置し、前記耐圧容器の壁面に水を流しながら爆裂させる方法を挙げることができる。この方法において、反応生成物としての未精製のダイヤモンドは容器中の水中から回収する。ウエット法においては、水及び／又は氷中にあらかじめ水溶性の還元剤（酸化防止剤）を含有させて爆発を行うのが好ましい。前記水溶性の還元剤としては、ヒドラジン類、ヘキサメチレンテトラアミン、尿素、アンモニア、アセトニトリル、アスコルビン酸、亜硫酸ナトリウム、ハイドロキノン、エリソルビン酸ナトリウム、カテキン、ヒドラジン、シュウ酸、ギ酸等が挙げられる。
【００８７】
爆薬としては公知の有機系爆薬を用いることができる。有機系爆薬としては、トリニトロトルエン(TNT)、トリニトロベンゼン(TNB)、シクロトリメチレントリニトラミン(RDX)、シクロテトラメチレンテトラニトラミン(HMX)、テトラニトロメチルアニリン(テトリル)、トリアミノトリニトロベンゼン(TATB)、ジアミノトリニトロベンゼン(DATB)、ヘキサニトロスチルベン(HNS)、ヘキサニトロアゾベンゼン(HNAB)、ヘキサニトロジフェニルアミン(HNDP)、ピクリン酸、ピクリン酸アンモニウム、ベンゾトリアゾール(TACOT)、エチレンジニトラミン(EDNA)、ニトログアニジン(NQ)、ペンタエリスリトールテトラナイトレート(ペンスリット)、ベンゾトリフルオキサン(BTF)等が挙げられ、これらを単独又は混合して使用する。特に、RDX（60%）とTNT(40%)との混合爆薬として知られているコンポジションB等を使用するのが好ましい。
【００８８】
これらの有機系爆薬は、炭素原子含有率が15質量%以上、好ましくは20〜35質量%、密度が1.5 g/cc以上、好ましくは1.6 g/cc以上、爆速は7000 m/s以上、好ましくは7500 m/s以上であり、酸素バランスが負、好ましくは-0.2〜-0.6であり、爆射圧が18 GPa以上、好ましくは20〜30 GPa、爆射温度が3000 K以上、好ましくは3000〜4000 Kである。そのため、爆薬中の炭素原子を効率よくダイヤモンドに転換することができ、また酸素バランスが負であることから爆発時にダイヤモンドが酸化されて収率を低下させることがない。
【００８９】
前記爆射法は、Science, Vol. 133, No.3467(1961), pp1821-1822、特開平1-234311号、特開平2-141414号、Bull. Soc. Chem. Fr. Vol. 134(1997), pp. 875-890、Diamond and Related materials Vol. 9(2000), pp861-865、Chemical Physics Letters, 222(1994), pp. 343-346、Carbon, Vol. 33, No. 12(1995), pp. 1663-1671、Physics of the Solid State, Vol. 42, No. 8 (2000), pp. 1575-1578、K. Xu. Z. Jin, F. Wei and T. Jiang, Energetic Materials, 1, 19(1993)、特開昭63-303806号、特開昭56-26711報、英国特許第1154633号、特開平3-271109号、特表平6-505694号(WO93/13016号)、炭素, 第22巻, No. 2, 189〜191頁(1984)、Van Thiei. M. & Rec., F. H., J. Appl. Phys. 62, pp. 1761〜1767 (1987)、特表平7-505831号 (WO94/18123号)、米国特許第5861349号、特開2006-239511号及び特開2003-146637号等に記載の方法を用いることができる。
【００９０】
(b)酸化処理
未精製のダイヤモンドの酸化処理方法としては、(i) 過塩素酸、重クロム酸、硝酸等の酸化剤共存下で高温高圧処理する方法（酸化処理A）、(ii)水及び／又はアルコールからなる超臨界流体中で処理する方法（酸化処理B）、(iii)水及び／又はアルコールからなる溶媒に酸素を共存させて、前記溶媒の標準沸点以上の温度及び0.1 MPa（ゲージ圧）以上の圧力で処理する方法（酸化処理C）、又は(iv)375〜630℃で酸素を含む気体により処理する方法（酸化処理D）が挙げられる。これらの酸化処理は、単独で行ってもよいし、組み合わせて行っても良い。酸化処理を組み合わせる場合は、爆射法で得られた未精製のダイヤモンドにまず酸化処理Aを施し、さらに酸化処理B〜Cのいずれかを施すのが好ましい。
【００９１】
爆射法で得られた未精製のダイヤモンドに酸化処理Aを施すことによりグラファイト相の一部が除去されたナノダイヤモンド（グラファイト-ダイヤモンド微粒子）が得られ、このグラファイト-ダイヤモンド微粒子に酸化処理B〜Cのいずれかの処理を施すことにより前記グラファイト相をさらに除去することができる。粒子表面をカルボキシル基、スルホン酸基、水酸基等の官能基で修飾するために、酸化処理Aで使用する酸化剤としては高い酸化力を有するものが好ましい。具体的には、過塩素酸、重クロム酸又は硝酸が好ましい。
【００９２】
(c)メディア分散処理
爆射法により得られた未精製のダイヤモンド、及び前記酸化処理を施したナノダイヤモンドの動的光散乱法で求めたメジアン径は150〜250 nmである。これらの粒子は、前述したように、メジアン径2〜10 nm程度のダイヤモンド一次粒子が強固に凝集した凝集体である。凝集がより少ないダイヤモンド微粒子を得るために、未精製又は前記酸化処理を施したダイヤモンド微粒子をビーズミル等の公知のメディア分散法により粉砕するのが好ましい。ビーズミルによる分散は、0.05 mm径のジルコニアビーズを使用するのが好ましく、0.03 mm径のジルコニアビーズを使用するのがさらに好ましい。未精製又は前記酸化処理を施したダイヤモンド微粒子をメディア分散することにより、メジアン径を100 nm以下にするのが好ましく、50 nm以下にするのがより好ましく、30 nm以下にするのが最も好ましい。
【００９３】
ビーズミルによる分散は市販の装置を用いて行うことができる。連続的に分散液を供給しながら、ビーズによる粉砕を行うことができる装置を使用するのが好ましく、例えば0.1 mm径のジルコニアビーズを0.15 Lのベッセルに充填し、10 m/s程度の周速で回転子を回転させながら、5%程度の前記ダイヤモンド微粒子の水分散物を0.12 L/minで供給し粉砕する。さらに細かく分散させたいときは、0.05 mm径のジルコニアビーズを用いてもよい。
【００９４】
(2)カーボンナノチューブ
カップスタック型カーボンナノチューブは、市販のもの、国際公開第2008/004347号、特開2003-147644号、Qingfeng Liu et al. “Synthesis, Purification and Opening of Short Cup-Stacked Carbon Nanotubes”, Journal of Nanoscience and Nanotechnology, vol. 9, 4554-4560, 2009等に記載のものを用いることができる。カップスタック型カーボンナノチューブの製造法の一例を以下に説明するが、本発明はこの方法に限定されるものではない。
【００９５】
カップスタック型カーボンナノチューブは、CoO-A1203系の触媒を用いて合成することができる。CoO-A1203系の触媒は、硝酸コバルトと硝酸アルミニウムとを加熱して熱分解し、得られた反応物を粉砕して作製する。合成触媒の組成はCoO:A1203=80:20〜40:60（質量比）であるのが好ましい。カップスタック型カーボンナノチューブは、前記合成触媒を銅製の容器に配置し、約650℃で、触媒に向けてプロパン／ブタンの混合ガスを流すことによって合成することができる。得られたカップスタック型カーボンナノチューブは、塩酸処理によってアモルファスカーボン及び合成触媒を溶解除去し、さらに前述のダイヤモンド微粒子と同様にして酸化処理を施し、その表面に親水基を修飾するのが好ましい。
【００９６】
(3) 複合ダイヤモンド微粒子Ａ及び複合カーボンナノチューブＡの製造
フェロシアン化金属化合物及び／又はフェリシアン化金属化合物が担持してなる複合ダイヤモンド微粒子Ａは、ダイヤモンド微粒子を分散した分散液に、水溶性の金属塩（例えば、FeCl3等の金属の塩化物）を混合し、ダイヤモンド微粒子と金属との塩を形成した後、水溶性フェロシアン化物及び／又は水溶性フェリシアン化物を添加することによって得ることができる。
【００９７】
フェロシアン化金属化合物及び／又はフェリシアン化金属化合物が担持してなる複合カーボンナノチューブＡは、カーボンナノチューブを分散した分散液に、水溶性の金属塩（例えば、FeCl3等の金属の塩化物）を混合し、カーボンナノチューブと金属との塩を形成した後、水溶性フェロシアン化物及び／又は水溶性フェリシアン化物を添加することによって、を得ることができる。
【００９８】
これらの方法により、ダイヤモンド微粒子又はカーボンナノチューブ表面のカルボキシル基、スルホン酸基、水酸基等の官能基に金属を介してフェロシアン化物及び／又はフェリシアン化物が担持される。
【００９９】
前記水溶性の金属塩と水溶性フェロシアン化物及び／又は水溶性フェリシアン化物との添加順は逆であっても同様に、複合ダイヤモンド微粒子Ａ又は複合カーボンナノチューブＡを得ることができるが、水溶性の金属塩を先に添加する方が効率よく反応が進むので好ましい。
【０１００】
水溶性の金属塩は、遷移金属又は典型金属の塩化物、硫酸塩、硝酸塩等の化合物であり、特に塩化物が好ましい。これらの水溶性の金属塩を添加することにより、ダイヤモンド微粒子又はカーボンナノチューブ表面のカルボキシル基、スルホン酸基、水酸基等の官能基と遷移金属又は典型金属との塩を形成する。遷移金属又は典型金属としては、Ag、Zn、Cd、Cu、Co、Ni、Mn、Fe、Ti、Zr、V、Mo、W、U等が好ましく、特にCo、Ni、Zn、Cu、Cd、Fe、Ti及びZrが好ましい。水溶性の金属塩としては、FeCl3、CoCl2、ZnCl2、CuCl2、NiCl2等が好ましい。
【０１０１】
水溶性フェロシアン化物としては、フェロシアン化リチウム（Li4[Fe(CN)6]）、フェロシアン化カリウム（K4[Fe(CN)6]）、フェロシアン化ナトリウム（Na4[Fe(CN)6]）等を用いるのが好ましく、水溶性フェリシアン化物としては、フェリシアン化リチウム（Li3[Fe(CN)6]）、フェリシアン化カリウム（K3[Fe(CN)6]）、フェリシアン化ナトリウム（Na3[Fe(CN)6]）等を用いるのが好ましい。
【０１０２】
複合ダイヤモンド微粒子Ａ及び複合カーボンナノチューブＡに、さらに前述のメディア分散処理を施すのが好ましい。メディア分散処理により、フェロシアン化金属化合物及び／又はフェリシアン化金属化合物を担持する処理によって凝集したダイヤモンド微粒子又はカーボンナノチューブを再分散させ、その表面積を増やし、セシウムの吸着能を増加させることができる。さらに超音波による分散、ホモジナイザー、アトライター、ボールミル等を併用しても良い。
【実施例】
【０１０３】
本発明を実施例によりさらに詳細に説明するが、本発明はそれらに限定されるものではない。
【０１０４】
実施例１
(1)ナノダイヤモンドの作製
TNT(トリニトロトルエン)とRDX（シクロトリメチレントリニトラミン）を40/60の比で含む0.65 kgの爆薬10を、脱気した水を凍らせて形成した氷の容器12aに充填し（図２(a)）、同じく脱気した水を凍らせて形成した氷の容器12bで蓋をした（図２(b)）。前記爆薬10には、起爆用爆薬及び電気雷管を取り付けた。氷の重さは容器12a,12b合わせて15 kgであった。
【０１０５】
この爆薬10を充填した氷の容器12a,12bを、３ m3の耐圧性容器内に銅線で吊り下げ、耐圧性容器内の空気を窒素と置換した。爆薬を起爆するための電気雷管への電流は前記銅線を通して供給した。耐圧性容器内は１気圧であり、酸素濃度は４容量％であった。耐圧性容器の上部から内壁全体に水をかけながら氷の容器12a,12bに充填した爆薬10を爆発させた。
【０１０６】
５分間静置した後、前記氷の容器12a,12bに充填した爆薬10を再度同様にして設置し、耐圧性容器内の窒素置換の操作は行わないで二度目の爆発を行った。ただし、氷の容器12a,12bに充填した爆薬10を設置する際には、窒素を耐圧性容器に供給しながら素早く作業を行った。
【０１０７】
二度目の爆発後、耐圧性容器の上蓋を開け、水で耐圧性容器の内壁面を洗浄しながら黒色液状の爆発生成物（未精製のナノダイヤモンド）を回収し、加熱乾燥し、未精製のナノダイヤモンド粉末を得た。この未精製のナノダイヤモンドの収率は使用した爆薬量に対して11質量％であり、比重は2.55 g/cm3、メジアン径（動的光散乱法）は220 nmであった。この未精製のナノダイヤモンドは、比重から計算して、76体積％のグラファイト系炭素と24体積％のダイヤモンドからなっていると推定された。この未精製のナノダイヤモンドは、ラマンスペクトルにおける1,330±10 cm-1のピーク強度Iaと、1,610±100 cm-1のピーク強度Ibとの比が0.86であった。
【０１０８】
得られた未精製のナノダイヤモンドを60質量％硝酸水溶液と混合し、160℃、14気圧、20分の条件で酸化性分解処理を行った後、130℃、13気圧、1時間で酸化性エッチング処理を行った。酸化性エッチング処理により、未精製のナノダイヤモンドからグラファイトが一部除去された粒子が得られた。この粒子を、アンモニアを用いて、210℃、20気圧、20分還流し中和処理した後、自然沈降させデカンテーションにより35質量％硝酸での洗浄を行い、さらにデカンテーションにより３回水洗し、遠心分離により脱水し、120℃で加熱乾燥し、酸化処理したナノダイヤモンドの粉末を得た。この酸化処理したナノダイヤモンドの粉末の比重は3.38 g/cm3であり、メジアン径は130 nm（動的光散乱法）であった。比重から計算して、90体積％のダイヤモンドと10体積％のグラファイト系炭素からなっていると推定された。
【０１０９】
(2)不織布の作製
メルトブロー法（メルトフローレート(MFR)が15g/10分の条件）により、ポリプロピレンの溶融樹脂及び高温ジェット気流を水平方向に吹き出し、ドラムコンベアーの上方で繊維を捕集するようドラムコンベアーの高さを設定し、目付15 g/m2、通気度60 cc/cm2/sec、平均繊維径1.5μmの不織布を得た。
【０１１０】
(3)ダイヤモンドを含有する不織布の作製
得られた不織布を、３質量%の前記酸化処理したナノダイヤモンドと0.1質量％のスチレン−アクリル樹脂（Tg=40℃のラテックス）とを含む水分散液中（35℃）に10分間浸漬した後、80℃で乾燥することにより、ダイヤモンド微粒子を不織布に吸着させた。得られたダイヤモンド微粒子含有不織布は、不織布１ m2あたり１ gのダイヤモンド微粒子が付着していた。
【０１１１】
(4)フィルタ性能
作製したダイヤモンド微粒子含有不織布（20 cm×20 cm）を４枚重ねて、セシウムを含有する埃の捕集実験を行ったところ、99.9%以上の捕集効率を有していた。
【０１１２】
ダイヤモンド微粒子含有不織布を用いることにより、放射性セシウム等の放射性物質を除去する能力を有するエアフィルタが得られると考えられる。
【０１１３】
実施例２
(1)ダイヤモンド微粒子を含有するポリエステル布の作製
水分量100 ppm以下に乾燥したポリエチレンテレフタレートのペレット1800 gと、実施例１で作製した酸化処理したナノダイヤモンド粉末を36 gとを二軸押し出し機を用いて設定温度230〜300℃で溶融混練し、ペレット化したのち、ノーベント式30 mm単軸押し出し機に投入し,250〜300℃で溶融させ、ノズル径0.5 mmの丸断面孔100孔を有する紡糸口金を用いて溶融ポリマーを吐出し、口金下2 mの位置で300 m/分の速度で巻き取り未延伸糸を得た。得られた未延伸糸を80℃の温水浴中で4.5倍に延伸し、次いで150℃に加熱したヒートロールを用いて10秒間熱処理し、単糸繊度1.7 dtexのポリエステル繊維を得た。
【０１１４】
得られたポリエステル繊維を用いて、1 m2あたり１ gのナノダイヤモンドを含有する織物からなる布を作製した。
【０１１５】
(2) フィルタ性能
作製したダイヤモンド微粒子を含有するポリエステル布（20 cm×20 cm）を４枚重ねて、セシウムを含有する埃の捕集実験を行ったところ、99.9%以上の捕集効率を有していた。
【０１１６】
ダイヤモンド微粒子を含有するポリエステル布を用いることにより、放射性セシウム等の放射性物質を除去する能力を有するエアフィルタが得られると考えられる。
【０１１７】
実施例３
(1) カーボンナノチューブの合成
24gの蒸留水に溶解した14.6 gの硝酸コバルト6水和物と9.4 gの硝酸アルミニウム9水和物とを650℃±10℃に維持したマッフル炉内で加熱して１時間熱分解させ、空気中で放冷し、得られた樹枝状の生成物を粉砕してカップスタック型カーボンナノチューブを合成するためのCoO-A1203系触媒を得た。得られた触媒の組成はCoO:A1203=60:40（質量比）であった。
【０１１８】
この合成触媒O.4 gを直径60 mmの銅製皿上に均等に配置し、650±5℃に維持したパイロット炉中で、上方から触媒に向けてプロパン:ブタン=1:1の混合ガスを120 L/hrの流量で供給し、30分間反応させ39％の収率でグラファイト化合物を得た。得られたグラファイト化合物は、走査型電子顕微鏡での観測から、カップスタック型カーボンナノチューブを含有することが確認できた。X線回折により、このカーボンナノチューブは74％の結晶化炭素を含有していることが分かった。このようにして作製したカップスタック型カーボンナノチューブを含むグラファイト化合物を塩酸処理し、アモルファスカーボン及び合成触媒を溶解除去した後、60質量％硝酸水溶液と混合し酸化処理を施し、粒子表面をカルボキシル基、水酸基等の官能基で修飾した。
【０１１９】
(2) カーボンナノチューブを含有する不織布の作製
ナノダイヤモンド粉末の代わりに、作製したカーボンナノチューブを使用した以外実施例１と同様にして、カーボンナノチューブを含有する不織布を作製した。
【０１２０】
(3) フィルタ性能
作製したカーボンナノチューブを含有する不織布（20 cm×20 cm）を４枚重ねて、セシウムを含有する埃の捕集実験を行ったところ、99.9%以上の捕集効率を有していた。
【０１２１】
カーボンナノチューブを含有する不織布を用いることにより、放射性セシウム等の放射性物質を除去する能力を有するエアフィルタが得られると考えられる。
【０１２２】
実施例４
(1) フェロシアン化金属化合物及びフェリシアン化金属化合物（複合塩Ａ）
100 mmol/LのFeCl3水溶液に、50 mmol/Lのフェロシアン化カリウム（K4[Fe(CN)6]）及び50 mmol/Lのフェリシアン化カリウム（K3[Fe(CN)6]）を添加し、フェロシアン化鉄及びフェリシアン化鉄（複合塩Ａ）を作製した。
【０１２３】
(2) 複合塩Ａを含有する不織布の作製
酸化処理したナノダイヤモンドの代わりに、前記得られた複合塩Ａを用いた以外は実施例１と同様にして、複合塩Ａを含有する不織布を作製した。
【０１２４】
(3) フィルタ性能
この複合塩Ａを含有する不織布（20 cm×20 cm）を４枚重ねて、セシウムを含有する埃の捕集実験を行ったところ、99.9%以上の捕集効率を有していた。
【０１２５】
フェロシアン化鉄及びフェリシアン化鉄（複合塩Ａ）を含有する不織布を用いることにより、放射性セシウム等の放射性物質を除去する能力を有するエアフィルタが得られると考えられる。
【０１２６】
実施例５
(1) フェロシアン化金属化合物及びフェリシアン化金属化合物を担持してなる複合ダイヤモンド微粒子（複合ダイヤモンド微粒子Ａ）の作製
実施例１で作製した酸化処理したナノダイヤモンドの水分散液（５質量％）に、ナノダイヤモンド１g当たり１ mmolのFeCl3を添加し、ナノダイヤモンドと鉄との塩を形成した。このナノダイヤモンドと鉄との塩の分散液に、ナノダイヤモンド１g当たり0.5 mmolのフェロシアン化カリウム（K4[Fe(CN)6]）及び0.5 mmolのフェリシアン化カリウム（K3[Fe(CN)6]）を添加し、ナノダイヤモンド表面にフェロシアン化金属化合物及びフェリシアン化金属化合物を担持させた。得られた分散物に対してビーズミルによる分散処理を行い、遠心分離によりフェロシアン化金属化合物及びフェリシアン化金属化合物を担持してなる複合ダイヤモンド微粒子（複合ダイヤモンド微粒子Ａ）を得た。ビーズミルによる分散は、アシザワファインテック株式会社製スターミルLMZを用いて、0.1 mm径のジルコニアビーズを0.15 Lのベッセルに充填し、10 m/sの周速で回転子を回転させながら、前記複合ダイヤモンド微粒子の分散液を0.12 L/minで供給し、連続的に行った。約２時間分散処理した後の複合ダイヤモンド微粒子Ａのメジアン径は25 nmであった。
【０１２７】
(2) 複合ダイヤモンド微粒子Ａを含有する不織布の作製
酸化処理したナノダイヤモンドの代わりに、作製した複合ダイヤモンド微粒子Ａを用いた以外は実施例１と同様にして、複合ダイヤモンド微粒子Ａを含有する不織布を作製した。
【０１２８】
(3) フィルタ性能
この複合ダイヤモンド微粒子Ａを含有する不織布（20 cm×20 cm）を４枚重ねて、セシウムを含有する埃の捕集実験を行ったところ、99.9%以上の捕集効率を有していた。
【０１２９】
フェロシアン化金属化合物及びフェリシアン化金属化合物を担持してなる複合ダイヤモンド微粒子（複合ダイヤモンド微粒子Ａ）を含有する不織布を用いることにより、放射性セシウム等の放射性物質を除去する能力を有するエアフィルタが得られると考えられる。
【０１３０】
実施例６
(1) フェロシアン化金属化合物及びフェリシアン化金属化合物を担持してなる複合カーボンナノチューブ（複合カーボンナノチューブＡ）の作製
実施例３で作製した酸化処理したカーボンナノチューブの水分散液（３質量％）に、カーボンナノチューブ１g当たり１ mmolのFeCl3を添加し、カーボンナノチューブと鉄との塩を形成した。カーボンナノチューブと鉄との塩の分散液に、カーボンナノチューブ１g当たり0.5 mmolのフェロシアン化カリウム（K4[Fe(CN)6]）及び0.5 mmolのフェリシアン化カリウム（K3[Fe(CN)6]）を添加し、カーボンナノチューブ表面にフェロシアン化金属化合物及びフェリシアン化金属化合物を形成した。得られた分散物に対して実施例１と同様にしてビーズミルによる分散処理を行い、遠心分離によりフェロシアン化金属化合物及びフェリシアン化金属化合物を担持してなる複合カーボンナノチューブ（複合カーボンナノチューブＡ）を得た。
【０１３１】
(2) 複合カーボンナノチューブＡを含有する不織布の作製
酸化処理したナノダイヤモンドの代わりに、作製した複合カーボンナノチューブＡを用いた以外は実施例１と同様にして、複合カーボンナノチューブＡを含有する不織布を作製した。
【０１３２】
(3) フィルタ性能
この複合カーボンナノチューブＡを含有する不織布（20 cm×20 cm）を４枚重ねて、セシウムを含有する埃の捕集実験を行ったところ、99.9%以上の捕集効率を有していた。
【０１３３】
フェロシアン化金属化合物及びフェリシアン化金属化合物を担持してなる複合カーボンナノチューブ（複合カーボンナノチューブＡ）を含有する不織布を用いることにより、放射性セシウム等の放射性物質を除去する能力を有するエアフィルタが得られると考えられる。
【０１３４】
実施例７
(1) 水酸化チタン、リン酸化合物及びバリウムからなる塩（複合塩Ｂ）の作製
3Mの塩化チタン(IV)水溶液100 gに、2.5 N水酸化ナトリウム水溶液125 gを加えてpHを７にした。水を加えて全量を300 gとし、1 M水酸化チタン水溶液を得た
【０１３５】
得られた１ Mの水酸化チタン水溶液４ gに、1 M塩化バリウム４ g、0.6 Mリン酸水素二ナトリウム水溶液４ g、及び100 g/Lトリポリリン酸ナトリウム水溶液８ gを攪拌しながら１分間のインターバルをおいて順次加えたところ、白色の沈殿が生成した。デカンテーションで上澄み液を除き、水酸化チタン、リン酸化合物及びバリウムからなる塩（複合塩Ｂ）を得た。
【０１３６】
(2)複合塩Ｂを含有する不織布の作製
酸化処理したナノダイヤモンドの代わりに、作製した複合塩Ｂを用いた以外は実施例１と同様にして、複合塩Ｂを含有する不織布を作製した。
【０１３７】
(3) フィルタ性能
この複合塩Ｂを含有する不織布（20 cm×20 cm）を４枚重ねて、ストロンチウムを含有する埃の捕集実験を行ったところ、99.9%以上の捕集効率を有していた。
【０１３８】
水酸化チタン、リン酸化合物及びバリウムからなる塩（複合塩Ｂ）を含有する不織布を用いることにより、放射性ストロンチウム等の放射性物質を除去する能力を有するエアフィルタが得られることが分かる。
【０１３９】
実施例８
(1) チタン、リン酸化合物及びバリウムを含む塩を担持してなる複合ナノダイヤモンド微粒子（複合ナノダイヤモンド微粒子Ｂ）の作製
実施例７で得られた水酸化チタン18 gを100gの水に分散し、1 M塩化バリウム４ g、実施例１で作製した酸化処理したナノダイヤモンド粉末の１%分散液４ g、0.6 Mリン酸水素二ナトリウム水溶液４ g、及び100 g/Lトリポリリン酸ナトリウム水溶液８ gを攪拌しながら順次加えたところ、白色の沈殿が生成した。デカンテーションで上澄み液を除き、チタン、リン酸化合物及びバリウムを含む塩を担持してなる複合ナノダイヤモンド微粒子（複合ナノダイヤモンド微粒子Ｂ）を得た。
【０１４０】
(2) 複合ナノダイヤモンド微粒子Ｂを含有する不織布の作製
酸化処理したナノダイヤモンドの代わりに、作製した複合ナノダイヤモンド微粒子Ｂを用いた以外は実施例１と同様にして、複合ナノダイヤモンド微粒子Ｂを含有する不織布を作製した。
【０１４１】
(3) フィルタ性能
この複合ナノダイヤモンド微粒子Ｂを含有する不織布（20 cm×20 cm）を４枚重ねて、ストロンチウムを含有する埃の捕集実験を行ったところ、99.9%以上の捕集効率を有していた。
【０１４２】
チタン、リン酸化合物及びバリウムを含む塩を担持してなる複合ナノダイヤモンド微粒子（複合ナノダイヤモンド微粒子Ｂ）を含有する不織布を用いることにより、放射性ストロンチウム等の放射性物質を除去する能力を有するエアフィルタが得られることが分かる。
【０１４３】
実施例９
(1) チタン、リン酸化合物及びバリウムを含む塩を担持してなる複合カーボンナノチューブ（複合カーボンナノチューブＢ）の作製
酸化処理したナノダイヤモンドの代わりに、実施例３で得られたカーボンナノチューブを用いた以外実施例８と同様にして、チタン、リン酸化合物及びバリウムを含む塩を担持してなる複合カーボンナノチューブ（複合カーボンナノチューブＢ）を作製した。
【０１４４】
(2) 複合カーボンナノチューブＢを含有する不織布の作製
酸化処理したナノダイヤモンドの代わりに、作製した複合カーボンナノチューブＢを用いた以外は実施例１と同様にして、複合カーボンナノチューブＢを含有する不織布を作製した。
【０１４５】
(3) フィルタ性能
この複合カーボンナノチューブＢを含有する不織布（20 cm×20 cm）を４枚重ねて、ストロンチウムを含有する埃の捕集実験を行ったところ、99.9%以上の捕集効率を有していた。
【０１４６】
チタン、リン酸化合物及びバリウムを含む塩を担持してなる複合カーボンナノチューブ（複合カーボンナノチューブＢ）を含有する不織布を用いることにより、放射性ストロンチウム等の放射性物質を除去する能力を有するエアフィルタが得られることが分かる。
【０１４７】
実施例10
(1)リン酸化合物及びバリウムからなる塩（複合塩Ｃ）の作製
1 M塩化バリウム４ gを攪拌しながら、0.6 Mリン酸水素二ナトリウム水溶液４ g、及び100 g/Lトリポリリン酸ナトリウム水溶液８ gを順次加えたところ、白色の沈殿が生成した。デカンテーションで上澄み液を除き、リン酸化合物及びバリウムからなる塩（複合塩Ｃ）を得た。
【０１４８】
(2) 複合塩Ｃを含有する不織布の作製
酸化処理したナノダイヤモンドの代わりに、作製した複合塩Ｃを用いた以外は実施例１と同様にして、複合塩Ｃを含有する不織布を作製した。
【０１４９】
(3) フィルタ性能
この複合塩Ｃを含有する不織布（20 cm×20 cm）を４枚重ねて、ストロンチウムを含有する埃の捕集実験を行ったところ、99.9%以上の捕集効率を有していた。
【０１５０】
リン酸化合物及びバリウムからなる塩（複合塩Ｃ）を含有する不織布を用いることにより、放射性ストロンチウム等の放射性物質を除去する能力を有するエアフィルタが得られることが分かる。
【０１５１】
実施例11
(1) リン酸化合物及びバリウムを含む塩を担持してなる複合ナノダイヤモンド微粒子（複合ダイヤモンド微粒子Ｃ）の作製
1 M塩化バリウム４ gを攪拌しながら、実施例１で作製した酸化処理したナノダイヤモンド粉末の１％分散液４ｇ、0.6 Mリン酸水素二ナトリウム水溶液４ g、及び100 g/Lトリポリリン酸ナトリウム水溶液８ gを順次加えたところ、灰白色の沈殿が生成した。デカンテーションで上澄み液を除き、リン酸化合物及びバリウムを含む塩を担持してなる複合ナノダイヤモンド微粒子（複合ダイヤモンド微粒子Ｃ）を得た。
【０１５２】
(2) 複合ダイヤモンド微粒子Ｃを含有する不織布の作製
酸化処理したナノダイヤモンドの代わりに、得られた複合ダイヤモンド微粒子Ｃを用いた以外は実施例１と同様にして、複合ダイヤモンド微粒子Ｃを含有する不織布を作製した。
【０１５３】
(3) フィルタ性能
この複合ダイヤモンド微粒子Ｃを含有する不織布（20 cm×20 cm）を４枚重ねて、ストロンチウムを含有する埃の捕集実験を行ったところ、99.9%以上の捕集効率を有していた。
【０１５４】
リン酸化合物及びバリウムを含む塩を担持してなる複合ナノダイヤモンド微粒子（複合ダイヤモンド微粒子Ｃ）を含有する不織布を用いることにより、放射性ストロンチウム等の放射性物質を除去する能力を有するエアフィルタが得られることが分かる。
【０１５５】
実施例12
(1) リン酸化合物及びバリウムを含む塩を担持してなる複合カーボンナノチューブ微粒子（複合カーボンナノチューブ微粒子Ｃ）の作製
酸化処理したナノダイヤモンドの代わりに、実施例３で得られたカーボンナノチューブを用いた以外実施例11と同様にして、リン酸化合物及びバリウムを含む塩を担持してなる複合カーボンナノチューブ微粒子（複合カーボンナノチューブ微粒子Ｃ）を得た。
【０１５６】
(2) 複合カーボンナノチューブＣを含有する不織布の作製
酸化処理したナノダイヤモンドの代わりに、作製した複合カーボンナノチューブＣを用いた以外は実施例１と同様にして、複合カーボンナノチューブＣを含有する不織布を作製した。
【０１５７】
(3) フィルタ性能
この複合カーボンナノチューブＣを含有する不織布（20 cm×20 cm）を４枚重ねて、ストロンチウムを含有する埃の捕集実験を行ったところ、99.9%以上の捕集効率を有していた。
【０１５８】
リン酸化合物及びバリウムを含む塩を担持してなる複合カーボンナノチューブ微粒子（複合カーボンナノチューブ微粒子Ｃ）を含有する不織布を用いることにより、放射性ストロンチウム等の放射性物質を除去する能力を有するエアフィルタが得られることが分かる。
【符号の説明】
【０１５９】
１・・・爆薬
2a,2b・・・容器
【図１】
2013127372.tif 000002